(57)【要約】【課題】フッ化水素の蒸気及びエタノールの蒸気への耐性を備える、被保護層を覆う保護材料の除去の容易性を実現する。【解決手段】本発明の１つの積層膜は、ＣＶＤ法又はＰＶＤ法によって第１層２０の一部を覆うように形成されたアモルファスカーボン層及びダイヤモンドライクカーボン層の群から選択される少なくとも１種の第２層３０を備えている。また、この積層膜においては、第２層３０と前述の一部と異なる領域の第１層２０とが、フッ化水素の蒸気に曝露されたときに、その一部と異なる領域の第１層２０のエッチング速度が、その一部の第１層２０のエッチング速度よりも８００倍以上速い。【選択図】図３
2015109316.tif 000002
【特許請求の範囲】
【請求項１】
ＣＶＤ法又はＰＶＤ法によって第１層の一部を覆うように形成されたアモルファスカーボン層及びダイヤモンドライクカーボン層の群から選択される少なくとも１種の第２層と、前記一部と異なる領域の第１層とが、フッ化水素の蒸気に曝露されたときに、
前記一部と異なる領域の第１層のエッチング速度が、前記一部の第１層のエッチング速度よりも８００倍以上速い、
積層膜。
【請求項２】
前記第２層の厚みが、５０ｎｍ以上１００ｎｍ以下である、
請求項１に記載の積層膜。
【請求項３】
前記第１層の一部が、ＳＯＩ基板における埋め込み酸化シリコン層である、
請求項１又は請求項２に記載の積層膜。
【請求項４】
前記第１層が、酸化シリコン層、酸窒化シリコン層、及び窒化シリコン層を含む絶縁層、窒化チタン層及びチタン層を含む導電性を備えうる層、並びに樹脂層を含む有機膜層の群から選択される少なくとも１種である、
請求項１又は請求項２に記載の積層膜。
【請求項５】
前記第１層が形成された被処理体が載置されたステージに対して５０Ｗ以上１０００Ｗ以下の電力を印加することにより、前記第２層が形成される、
請求項１乃至請求項４のいずれか１項に記載の積層膜。
【請求項６】
ＣＶＤ法又はＰＶＤ法によって第１層の一部を覆うようにアモルファスカーボン層及びダイヤモンドライクカーボン層の群から選択される少なくとも１種の第２層を形成する有機物層形成工程と、
前記第２層と前記一部と異なる領域の第１層とをフッ化水素の蒸気に曝露する曝露工程と、を含み、
前記曝露工程において、前記一部と異なる領域の第１層のエッチング速度が、前記一部の第１層のエッチング速度よりも８００倍以上速い、
積層膜の製造方法。
【請求項７】
前記第２層の厚みが、５０ｎｍ以上１００ｎｍ以下である、
請求項６に記載の積層膜の製造方法。
【請求項８】
前記第１層が、ＳＯＩ基板における埋め込み酸化シリコン層である、
請求項６又は請求項７に記載の積層膜の製造方法。
【請求項９】
前記第１層が、酸化シリコン層、酸窒化シリコン層、及び窒化シリコン層を含む絶縁層、窒化チタン層及びチタン層を含む導電性を備えうる層、並びに樹脂層を含む有機膜層の群から選択される少なくとも１種である、
請求項６又は請求項７に記載の積層膜の製造方法。
【請求項１０】
前記第１層が形成された被処理体が載置されたステージに対して５０Ｗ以上１０００Ｗ以下の電力を印加することにより、前記第２層が形成される、
請求項６乃至請求項９のいずれか１項に記載の積層膜の製造方法。
【発明の詳細な説明】
【技術分野】
【０００１】
本発明は、積層膜及びその製造方法、特に、有機物層と被保護層との積層膜及びその製造方法に関するものである。
【背景技術】
【０００２】
微小構造体の代表例であるＭＥＭＳ（Micro Electro Mechanical Systems）又はＮＥＭＳ（Nano Electro Mechanical Systems）においては、形成された酸化シリコン層の一部を犠牲層として利用することにより、母材の特殊な形状（可動部分など）を実現している。ＭＥＭＳないしＮＥＭＳにおける微細化が日進月歩で進められていく中で、膜質の向上とともに成形性及び制御性の高い膜の形成を実現することは、微細化技術の発展には欠かせない。
【０００３】
これまで、多くの成膜技術、及びその膜の加工技術が開示されてきた。例えば、電極層である銅（Ｃｕ）が、電極層上に積層されるＬｏｗ−ｋ膜に拡散するのを防止するために、アモルファスカーボン膜が形成される技術が開示されている（特許文献１）。
【０００４】
また、過去には、半導体およびＭＥＭＳデバイスの製造中に保護層として用いる１つの方法が提案されている（特許文献２）。特許文献２において提案される組成物は、溶媒系中に分散または溶解したシクロオレフィン共重合体を含有し、酸エッチングおよびその他の処理および取扱い中に、基板を保護する層を形成するために用いられることが開示されている。
【先行技術文献】
【特許文献】
【０００５】
【特許文献１】特開２００８−１８２１７４号公報
【特許文献２】特表２０１２−５２４４０５号公報
【発明の概要】
【発明が解決しようとする課題】
【０００６】
上述のとおり、ＭＥＭＳないしＮＥＭＳにおける各種デバイスの開発においては、薄膜の形成技術、及びそのパターンの加工を含めた制御性の向上が強く望まれる。
【０００７】
特に、ＭＥＭＳないしＮＥＭＳに代表される微小構造体においては、液体を用いた犠牲層のエッチング手段を採用すると、特にその犠牲層が薄い場合に、その液体の表面張力によってその犠牲層領域を挟んだ構造部分を離間させておくことができず、接した状態で留まってしまうという問題も生じ得る。従って、そのような問題を生じさせないためにも、ガスやプラズマによるエッチング手段を採用する必要が生じる。
【０００８】
例えば、上述の各絶縁層のうち、酸化シリコン層をガスによってエッチングする場合、フッ化水素の蒸気が利用される。従来、エッチング対象とは異なる領域の該絶縁層をフッ化水素の蒸気に曝露することを防ぐために、フッ化水素の蒸気に対する透過性が低い保護材料としてアモルファスシリコン（ａ−Ｓｉ）層又はタングステンシリサイド（ＷＳｉ）層又は酸化アルミ（Ａｌ２Ｏ３）等の無機材料が採用されてきた。しかしながら、酸化シリコン層をガスによってエッチングした後に前述の無機材料を除去する場合、一般的に採用されている構造体の母材であるシリコンとのエッチング速度の選択比が十分に得られないため、その無機材料を除去することが実質的に不可能であった。
【０００９】
一方、保護材料として有機材料を採用することは、その後の酸素プラズマを用いた処理によって容易に除去できるため好ましい。しかしながら、例えば、公知のレジスト膜を保護材料として採用した場合、仮に数μｍの厚みのレジスト層であれば、フッ化水素の蒸気がそのレジスト層を透過することになるため、保護材料としての機能を果たさないことになる。他方、１００μｍ以上（例えば、２００μｍ）の厚みのレジスト膜を被保護層上に形成したとしても、長時間のフッ化水素の蒸気による曝露に対する遮蔽効果は備えない。従って、公知のレジスト層は、被保護層に対する十分な遮蔽効果を奏し難い。上述の特許文献１に記載された発明においては、アモルファスカーボン膜がバリア層として銅の拡散を防止するために設けられたものであるため、そもそも該アモルファスカーボン膜の除去に関する思想は全く示唆ないし開示されていない。加えて、フッ化水素の蒸気への耐性又は遮蔽性があると言われている上述の特許文献２に記載のレジストであっても、長時間におけるフッ化水素の蒸気への耐性又は遮蔽性については、未だ確認されていない。特に、ＭＥＭＳ（又はＮＥＭＳ）分野においては、１時間以上の処理時間を要することが一般的であるため、長時間の処理に耐えうる有機材料としての保護材料は、産業界において強く要望されているところである。
【課題を解決するための手段】
【００１０】
本発明は、フッ化水素の蒸気への遮蔽効果を備える、被保護層を覆う保護材料の除去の容易性の実現に大きく貢献するものである。
【００１１】
本願発明者は、上述の保護材料が、その役割を終えた後に従来よりも容易に除去し得るものであれば、被保護層の加工後の処理の迅速性を実現しうると考え、鋭意研究と分析に取り組んだ。その結果、本願発明者は、被保護層上に、有機物層であるアモルファスカーボン層及びダイヤモンドライクカーボン層の群から選択される少なくとも１種の層を積層させることにより、被保護層へのフッ化水素の蒸気の遮蔽効果を発揮する保護材料を実現するとともに、その後の酸素プラズマを用いた処理による容易な該保護材料の除去を実現しうることを知見した。本発明の積層膜及びその製造方法は、上述の視点に基づいて創出された。
【００１２】
本発明の１つの積層膜は、ＣＶＤ法又はＰＶＤ法によって第１層の一部を覆うように形成されたアモルファスカーボン層及びダイヤモンドライクカーボン層の群から選択される少なくとも１種の第２層を備えている。また、この積層膜においては、前述の第２層と前述の一部と異なる領域の第１層とが、フッ化水素の蒸気に曝露されたときに、その一部と異なる領域の第１層のエッチング速度が、その一部の第１層のエッチング速度よりも８００倍以上速い。
【００１３】
この積層膜によれば、アモルファスカーボン層及びダイヤモンドライクカーボン層の群から選択される少なくとも１種の有機物層である第２層が覆っている被保護層としての第１層と、フッ化水素の蒸気に曝露される第１層とのエッチング速度の差が十分に確保できる。その結果、第２層に覆われた被保護層としての第１層の損傷（エッチング）を確度高く防止ないし抑制した上で、フッ化水素の蒸気に曝露される第１層の確度高いエッチングを実現することができる。さらに、被保護層を覆っているのが該第２層を構成する有機物層であることから、第１層の一部のエッチングが終了した後に該第２層を除去する際に、液体による処理を要することなく、例えば酸素プラズマによる処理という、容易、迅速、かつ低コストな手段によって該第２層を除去することが可能となる。加えて、この積層膜によれば、該酸素プラズマによる処理による処理を行う際に、一般的に採用されている構造体の母材であるシリコン又はその構造体の部材の一つとなり得る窒化シリコンとのエッチング速度の差（選択比）を十分に得ることができる。
【００１４】
また、本発明の１つの積層膜の製造方法は、ＣＶＤ法又はＰＶＤ法によって第１層の一部を覆うようにアモルファスカーボン層及びダイヤモンドライクカーボン層の群から選択される少なくとも１種の第２層を形成する有機物層形成工程（第２層形成工程）と、その第２層とその一部と異なる領域の第１層とをフッ化水素の蒸気に曝露する曝露工程と、を含んでいる。加えて、この積層膜の製造方法においては、前述の曝露工程において、前述の一部と異なる領域の第１層のエッチング速度が、その一部の第１層のエッチング速度よりも８００倍以上速い。
【００１５】
この積層膜の製造方法によれば、上述の有機物層形成工程において形成されるアモルファスカーボン層及びダイヤモンドライクカーボン層の群から選択される少なくとも１種の有機物層である第２層によって、該第２層に覆われる被保護層としての第１層と、フッ化水素の蒸気に曝露される第１層とのエッチング速度の差が十分に確保できる。その結果、上述の曝露工程においては、第２層に覆われた被保護層としての第１層の損傷（エッチング）を確度高く防止ないし抑制した上で、フッ化水素の蒸気に曝露される第１層の確度高いエッチングを実現することができる。さらに、第１層を覆っているのが該第２層を構成する有機物層であることから、前述の曝露工程後に該第２層を除去する際に、液体による処理を要することなく、例えば酸素プラズマによる処理という、容易、迅速、かつ低コストな手段によって該第２層を除去することが可能となる。加えて、この積層膜の製造方法によれば、該酸素プラズマによる処理による処理を行う際に、一般的に採用されている構造体の母材であるシリコン又はその構造体の部材の一つとなり得る窒化シリコンとのエッチング速度の差（選択比）を十分に得ることができる。
【００１６】
なお、本願における第１層は、上述の有機物層によってフッ化水素の蒸気の曝露から保護しようとする層であればよいため、その層の材料ないし機能に限定されない。また、本願の第１層は単層のみならず複数層も含む。
【発明の効果】
【００１７】
本発明の１つの積層膜によれば、アモルファスカーボン層及びダイヤモンドライクカーボン層の群から選択される少なくとも１種の有機物層が覆っている被保護層と、フッ化水素の蒸気に曝露される層とのエッチング速度の差が十分に確保できる。その結果、被保護層の損傷を確度高く防止ないし抑制した上で、フッ化水素の蒸気に曝露される層の確度高いエッチングを実現することができる。さらに、被保護層を覆う有機物層は、例えば酸素プラズマによる処理という、容易、迅速、かつ低コストな手段によって該第２層を除去することが可能となる。
【００１８】
また、本発明の１つの積層膜の製造方法によれば、また、上述の有機物層形成工程において形成される有機物層が覆っている被保護層と、フッ化水素の蒸気に曝露される層とのエッチング速度の差が十分に確保できる。その結果、上述の曝露工程においては、被保護層の損傷を確度高く防止ないし抑制した上で、フッ化水素の蒸気に曝露される層の確度高いエッチングを実現することができる。さらに、被保護層を覆う有機物層は、例えば酸素プラズマによる処理という、容易、迅速、かつ低コストな手段によって該第２層を除去することが可能となる。
【図面の簡単な説明】
【００１９】
【図１】本発明の１つの実施形態における積層膜の製造装置の構成を示す一部断面図である。
【図２】本発明の１つの実施形態における、被保護層としての第１層上の有機物層である第２層の厚みが約７０ｎｍの積層膜（ａ）と、該第２層の厚みが約５００ｎｍの積層膜（ｂ）とを示す断面ＳＥＭ写真である。
【図３】本発明の１つの実施形態における積層膜の構造の一例を示す断面構成図である。
【図４】本発明の１つの実施形態における積層膜の構造の一例を示す断面構成図である。
【図５】本発明の１つの実施形態における積層膜の構造の一例を示す断面構成図である。
【図６】本発明の１つの実施形態における、フッ化水素の蒸気及びエタノールの蒸気に３時間曝露後の、被保護層としての第１層上の有機物層である第２層の厚みが約７０ｎｍの積層膜（ａ）と、該第２層の厚みが約５００ｎｍの積層膜（ｂ）とを示す断面ＳＥＭ写真である。
【発明を実施するための形態】
【００２０】
つぎに、本発明の実施形態を、添付する図面に基づいて詳細に述べる。尚、この説明に際し、全図にわたり、共通する部分には共通する参照符号を付す。また、図中、本実施形態の要素は必ずしもスケール通りに示していない。また、以下の各種ガスの流量は、標準状態の流量を示す。
【００２１】
＜第１の実施形態＞
図１は、本実施形態の積層膜の製造装置１００の構成を示す一部断面図である。本図面は概略図であるため、公知のガス供給機構の一部や排気機構の一部を含む周辺装置は省略されている。
【００２２】
図示しない基板搬送チャンバーによって搬送された被処理体（本願においては、「シリコン基板」）１０は、チャンバー４０の中央付近に設けられたステージ４１に載置される。被処理体１０及びチャンバー４０内は、チャンバー４０の外壁に備え付けられたヒーター４４ａ，４４ｂにより加熱される。チャンバー４０には、メタン（ＣＨ４）ガスのガスボンベ４２ａがガス流量調整器４３ａを介して接続されており、希ガス（代表的には、アルゴン（Ａｒ）ガス）のガスボンベ４２ｂがガス流量調整器４３ｂを介して接続されている。
【００２３】
また、高周波電源４６ａは、シャワーヘッドガス導入部４５に高周波電力を印加することにより、シャワーヘッドガス導入部４５から吐出した上記ガスをプラズマ化する。生成されたプラズマは、必要に応じて高周波電源４６ｂにより高周波電力が印加されたステージ４１上に載置された被処理体１０（より具体的には、被処理体１０上に形成された被保護層としての第１層２０上）に到達する。本実施形態においては、第１層２０の一例である酸化シリコン層上に、有機物層である第２層（以下、単に「第２層」という）３０の一例であるアモルファスカーボン層及びダイヤモンドライクカーボン層の群から選択される少なくとも１種の層の形成工程が行われる。その結果、第１層２０と第２層３０とからなる積層膜９０が形成される。
【００２４】
シャワーヘッドガス導入部４５は、リング状のシール材Ｓによってチャンバー４０とは電気的に絶縁されている。また、ステージ４１もリング状のシール材Ｓによってチャンバー４０とは電気的に絶縁されている。また、このチャンバー４０内を減圧し、かつプロセス後に生成されるガスを排気するため、チャンバー４０には真空ポンプ４７が排気流量調整器４８を介して接続されている。さらに、このチャンバー４０からの排気流量は排気流量調整器４８により変更される。上述のガス流量調整器４３ａ，４３ｂ、ヒーター４４ａ，４４ｂ、第１高周波電源４６ａ、第２高周波電源４６ｂ及び排気流量調整器４８は、制御部４９により制御される。
【００２５】
ところで、本実施形態における積層膜の製造装置１００に備えられている制御部４９は、コンピュータ６０に接続されている。コンピュータ６０は、上述のプロセスを実行するための積層膜の製造プログラムにより、上述のプロセスを監視し、又は統合的に制御する。なお、本実施形態では、その製造プログラムがコンピュータ６０内のハードディスクドライブ、又はコンピュータ６０に設けられた光ディスクドライブ等に挿入される光ディスク等の公知の記録媒体に保存されているが、この製造プログラムの保存先はこれに限定されない。例えば、この製造プログラムの一部又は全部は、本実施形態におけるプロセスチャンバーに備えられている制御部４９内に保存されていてもよい。また、この製造プログラムは、ローカルエリアネットワークやインターネット回線等の公知の技術を介して上述の各プロセスを監視し、又は制御することもできる。
【００２６】
次に、本実施形態における積層膜の製造装置１００のチャンバー４０におけるプロセスについて説明する。
【００２７】
＜有機物層の形成工程＞
本実施形態では、上述のとおり、第１層２０の一例である酸化シリコン層上に、第２層３０の一例であるアモルファスカーボン層及びダイヤモンドライクカーボン層の群から選択される少なくとも１種の層を形成する工程が行われる。なお、本実施形態においては、第１層２０としての酸化シリコン層は、公知の方法（例えば、プラズマＣＶＤ法）によって形成され得る。
【００２８】
加熱された被処理体１０及び被処理体１０上の第１層２０が、チャンバー４０を用いてメタンガスから形成されるプラズマに曝露される。具体的には、チャンバー４０内の圧力が５０Ｐａとなるまで、１００ｓｃｃｍのメタンガスがチャンバー４０に供給される。また、ステージ４１の温度が３５０℃になるまでヒーター４４ｂが加熱される。その後、シャワーヘッドガス導入部４５には、５０Ｗの高周波電力（本実施形態の出力周波数は１３．５６ＭＨｚ）が印加され、ステージ４１には、４００Ｗの高周波電力（本実施形態の出力周波数は３８０ｋＨｚ）が印加される。本実施形態では、上記のプラズマ条件による第２層３０の形成工程が２分〜２０分間行われることにより、約５０ｎｍ〜約５００ｎｍ厚の第２層３０が形成される。その結果、第１層２０と第２層３０との積層膜９０が形成される。図２は、本実施形態における、第１層２０上の第２層３０の厚みが約７０ｎｍの積層膜（ａ）と、該第２層３０の厚みが約５００ｎｍの積層膜（ｂ）とを示す断面ＳＥＭ写真である。
【００２９】
なお、本実施形態の第２層３０は有機物層であり、具体的にはカーボン層である。さらに具体的には、この第２層３０は、アモルファスカーボン層及びダイヤモンドライクカーボン層の群から選択される少なくとも１種の層である。従って、本実施形態の第２層３０は、少なくともアモルファスカーボン層又はダイヤモンドライクカーボン層を含むカーボン層であり、アモルファスカーボン層又はダイヤモンドライクカーボン層のいずれか一方に限定されるものではない。
【００３０】
また、本実施形態の第１層２０は酸化シリコン層であったが、この第１層２０は酸化シリコン層に限定されない。例えば、フッ化水素蒸気に対する耐性の無い、酸窒化シリコン層又は窒化シリコン層を含む絶縁層、チタン及び窒化チタンを含む導電性を備えうる層、並びに樹脂層を含む有機膜層の群から選択される少なくとも１種も、本実施形態の第１層２０に含まれ得る。
【００３１】
また、本実施形態の積層膜９０は、第１層２０の全表面上に第２層３０が形成されているが、本実施形態の積層膜９０はそのような態様に限定されない。例えば、図３に示すような、公知の手段によって比較的容易に形成されるパターンが形成された第２層３０を第１層２０上に備える積層膜９０であっても、本実施形態の効果が奏され得る。この積層膜９０がフッ化水素の蒸気に曝露されると、第２層３０に覆われていない第１層２０はフッ化水素の蒸気によってエッチングされることになる。本実施形態においては、第１層２０の一部が第２層３０に覆われているため、積層膜９０がフッ化水素の蒸気に曝露される場合、第２層３０に覆われる第１層２０と、フッ化水素の蒸気に曝露される第１層２０とのエッチング速度の差が十分に確保できる。
【００３２】
より具体的には、本実施形態における第２層３０の形成条件において、フッ化水素の蒸気に曝露される第１層２０のエッチング速度が、第２層３０に覆われる第１層２０のエッチング速度の８００倍以上であることが分かった。また、第２層３０と第１層２０との密着性も良好であることが分かった。その結果、有機物層に覆われた被保護層の損傷（エッチング）を防止ないし抑制した上で、フッ化水素の蒸気に曝露される被保護層の確度高いエッチングを実現することができる。上述のエッチング速度の差が得られることにより、例えば、フッ化水素の蒸気によって等方的にエッチングされる酸化シリコン層が第１層２０であっても、ほとんど第２層３０によって覆われている第１層２０への侵食なしに、エッチングされ得る点は特筆に価する。
【００３３】
また、図４は、埋め込み酸化シリコン層としての第１層２１を備えるＳＯＩ基板において本実施形態の積層膜９０が活用される例を示している。この態様においては、被処理体１０と活性層１１との間に形成されている埋め込み酸化シリコン層としての第１層２１がいわゆる犠牲層である。また、埋め込み酸化シリコン層としての第１層２１がフッ化水素の蒸気及びエタノールの蒸気に曝露されることによってエッチングされる。一方、被処理体１０の背面側に形成されている被保護層としての第１層２０である酸化シリコン層は、第２層３０によって覆われている。その結果、第１層２０と第２層３０とにより形成された積層膜９０がフッ化水素の蒸気及びエタノールの蒸気に被処理体１０の両面で曝露されたとしても、第２層３０のフッ化水素の蒸気及びエタノールの蒸気への耐性によって第１層２０が保護されることになる。ここで、エッチング対象となる埋め込み酸化シリコン層（第１層）２１上にフッ化水素の蒸気を吸着させるための補助剤として、エタノールの蒸気及び／又は水蒸気が添加される場合がある。また、エタノールの蒸気及び／又は水蒸気は、第２層３０に対して化学変化等の影響を与えない材料として採用されている。本実施形態においては、積層膜９０はフッ化水素の蒸気とともに、エタノールの蒸気にも曝露される。エタノールの蒸気は埋め込み酸化シリコン層としての第１層２１のエッチングには寄与しないが、埋め込み酸化シリコン層が除去された後の被処理体１０と活性層１１とを離間させた状態を保つことに寄与する。エタノールの蒸気を導入する他の実施態様においても、エタノールの蒸気は同様の効果を奏しうる。
【００３４】
ここで、図４に示す態様において、仮に液体によるエッチング手段を採用して埋め込み酸化シリコン層２１を除去すると、その液体の表面張力によってその埋め込み酸化シリコン層２１領域を挟んだ活性層１１と被処理体１０とが接した状態で留まってしまうという問題が生じ得る。しかしながら、本実施形態において説明したように、液体ではなく、蒸気（ガス）を用いた埋め込み酸化シリコン層２１のエッチングが行われると、前述のような問題は生じ難い。この効果によって、特にＭＥＭＳ又はＮＥＭＳの分野における各種デバイス（各種のセンサー又は分析装置等）の更なる微細化の促進、及び歩留まりの向上を確度高く実現することができる。なお、本実施形態のように、特に第１層２０，２１の一部である裏面側の酸化シリコン層（図４における第１層２０）が第２層３０によって保護されることも採用し得る一態様である。
【００３５】
また、図５は、埋め込み酸化シリコン層２１を備えるＳＯＩ基板において本実施形態の積層膜９０が活用されるもう一つの例を示している。図４に示す態様と同様に、被処理体１０と活性層１１との間に形成されている埋め込み酸化シリコン層としての第１層２１がいわゆる犠牲層である。また、埋め込み酸化シリコン層としての第１層２１がフッ化水素の蒸気及びエタノールの蒸気に曝露されることによってエッチングされる。一方、この態様においては、第２層３０が覆っている被保護層としての第１層５０が、活性層１１上に配置された電極１５を覆う窒化シリコン層である。その結果、第１層５０と第２層３０とにより形成された積層膜９０がフッ化水素の蒸気及びエタノールの蒸気に曝露されたとしても、第２層３０のフッ化水素の蒸気及びエタノールの蒸気への耐性によって第１層５０が保護されることになる。
【００３６】
なお、上述の図４及図５の示す各態様のように、被保護層としての第１層が、フッ化水素の蒸気及びエタノールの蒸気に曝露される第１層と同一材料によって形成される必要はなく、同一階層に配置されている必要も無い。加えて、被保護層としての第１層が被処理体１０の裏面側に配置されるとともに、フッ化水素の蒸気及びエタノールの蒸気に曝露される第１層が被処理体１０の表面側に配置されることも、本実施形態において採用し得る一態様である。
【００３７】
上述のとおり、本実施形態の積層膜は、各種のデバイス又は該デバイスの一部を担う構造において適宜採用され得る。いずれの構造においても、第１層２０，５０を保護する役割を終えた第２層３０を、例えば酸素プラズマによる処理という、容易、迅速、かつ低コストな手段によって該有機物を除去することが可能となる。
【００３８】
＜第１の実施形態の変形例＞
【００３９】
なお、上述の第１の実施形態では、ステージ４１の温度が３５０℃に設定されているが、ステージ４１の温度はその温度に限定されない。例えば、ステージ４１の温度が７０℃以上であれば、処理時間又は形成される第２層３０の厚みは異なるが、第１の実施形態の効果と同様の効果又はその一部の効果が奏され得る。但し、本願発明者は、これまでの研究と分析によって、ステージ４１の温度が高いほど、第２層３０のフッ化水素の蒸気及びエタノールの蒸気への耐性が高まることを知見した。従って、確度高くフッ化水素の蒸気及びエタノールの蒸気への耐性を高める観点から言えば、ステージ４１の温度が２００℃以上であることは、より好適な一態様である。また、ステージ４１の温度の上限は特に限定しないが、高コスト及び長時間のプロセスを避ける観点から、ステージ４１の温度は４００℃以下に設定されることが好ましい。
【００４０】
＜第２の実施形態＞
本実施形態の積層膜及びその製造方法は、第１の実施形態における第２層３０の形成工程の一部の条件が異なる点を除き、第１の実施形態と同様である。従って、第１の実施形態と重複する説明は省略され得る。
【００４１】
＜有機物層の形成工程＞
本実施形態においても、被保護層としての第１層２０である酸化シリコン層上に、第２層３０の一例であるアモルファスカーボン層及びダイヤモンドライクカーボン層の群から選択される少なくとも１種の層を形成する工程が行われる。
【００４２】
加熱された被処理体１０及び被処理体１０上の第１層２０が、チャンバー４０を用いてメタンガスから形成されるプラズマに曝露される。具体的には、チャンバー４０内の圧力が５０Ｐａとなるまで、１００ｓｃｃｍのメタンガス及び５００ｓｃｃｍのアルゴンガスがチャンバー４０に供給される。次に、ステージ４１の温度が７０℃になるまでヒーター４４ｂが加熱される。その後、シャワーヘッドガス導入部４５には、１５０Ｗの高周波電力（本実施形態の出力周波数は３８０ｋＨｚ）が印加され、ステージ４１には、高周波電力は印加されない。本実施形態では、上記のプラズマ条件による第２層３０の形成工程が３分〜３０分間行われることにより、約５０ｎｍ〜約５００ｎｍ厚の第２層３０が形成される。その結果、第１層２０と第２層３０との積層膜が形成される。
【００４３】
上述の各実施形態の積層膜のいずれにおいても、フッ化水素の蒸気及びエタノールの蒸気によるエッチング加工を終えた後に、酸素プラズマによる処理（いわゆるアッシング処理）を行うことにより、第２層３０を除去することができた。
【００４４】
＜積層膜の評価＞
本願発明者は、ガスの供給と排気が可能な密閉チャンバー内に配置された上述の各実施形態において形成された積層膜がフッ化水素の蒸気及びエタノールの蒸気に所定時間曝したときの、第２層３０及び被保護層としての第１層２０の状態の変化を観察した。なお、この評価における第１層２０は、公知の熱酸化法によって形成された酸化シリコン膜である。また、第２層３０及び第１層２０の厚みは、光干渉式膜厚測定装置によって測定した。
【００４５】
具体的な曝露条件は、次のとおりである。まず、該チャンバー内に導入されたフッ化水素の蒸気の流量は７００ｓｃｃｍであり、エタノールの蒸気２６５ｓｃｃｍであった。また、フッ化水素の蒸気及びエタノールの蒸気とともに、９００ｓｃｃｍの流量の窒素（Ｎ２）を導入した。また、該チャンバー内の圧力は約３０ｋＰａであった。なお、参考例として、これらの流量条件の各種ガスに曝された上述の熱酸化法による酸化シリコン膜のエッチング速度は、２４０ｎｍ／ｍｉｎ．であることが確認された。また、第２層３０及び第１層２０の状態は、断面ＳＥＭ写真の観察によって行われた。
【００４６】
ステージ４１の温度が３５０℃である第１の実施形態の積層膜については、第２層３０の当初の厚みが約７０ｎｍであるか当初の約５００ｎｍであるかを問わず、上述の曝露条件下において、曝露開始から３時間経過後であっても実質的な厚みの減少が見られなかった。また、第２層３０及び被保護層としての第１層２０の損傷は見られなかった。図６は、第１の実施形態における、フッ化水素の蒸気及びエタノールの蒸気に３時間曝露後の、被保護層上の有機物層の厚みが約７０ｎｍの積層膜（ａ）と、該第２層３０の厚みが約５００ｎｍの積層膜（ｂ）とを示す断面ＳＥＭ写真である。なお、前述のとおり、第２層３０の厚みが、５０ｎｍ以上１００ｎｍ以下であっても、上述の曝露条件下において、曝露開始から３時間経過後であっても実質的な厚みの減少が見られなかったことは、第２層３０の形成時間及び製造コストの低減の観点から非常に好適な一態様である。
【００４７】
しかしながら、ステージ４１の温度が７０℃である第２の実施形態の積層膜については、第２層３０の当初の厚みが約５００ｎｍの場合は、第１の実施形態の積層膜の結果と同様であったが、第２層３０の当初の厚みが約７０ｎｍの場合は、第２層３０が何らかの損傷を受けていることが確認された。また、第２層３０の当初の厚みが約７０ｎｍの場合は、３時間の曝露後において、約５０ｎｍの厚みにまで減少していた。加えて、第２層３０の当初の厚みが約７０ｎｍの場合は、被保護層としての第１層２０の厚みが当初の１．１２４μｍから１．０７２μｍに減少していた。その結果、このときの被保護層としての第１層２０のエッチング速度は、０．２９ｎｍ／ｍｉｎ．であることから、上述の参考例の熱酸化法による酸化シリコン膜のエッチング速度（２４０ｎｍ／ｍｉｎ．）を踏まえれば、第２層３０に覆われないときの第１層２０のエッチング速度は、第２層３０に覆われている第１層２０のそれよりも、少なくとも８００倍以上速いことが分かる。
【００４８】
従って、シャワーヘッドガス導入部４５への高周波電力の印加とともに、ステージ４１にも高周波電力を印加することは、フッ化水素の蒸気及びエタノールの蒸気への第２層３０の耐性を高める観点から好適な一態様である。但し、上述のいずれの積層膜であっても、上述の曝露条件下における３時間の曝露への耐性を備えていることは特筆に価する。なお、本願発明者の研究と分析によれば、第２層３０に覆われない第１層２０のエッチング速度が、第２層３０に覆われている第１層２０のエッチング速度よりも、も８００倍以上速ければ、第２層３０に覆われた被保護層としての第１層２０の損傷（エッチング）を防止ないし抑制した上で、フッ化水素の蒸気及びエタノールの蒸気に曝露される第１層２０の確度高いエッチングを実現することができる。
【００４９】
ところで、ステージ４１に対する印加電力の値は特に限定されないが、フッ化水素の蒸気及びエタノールの蒸気への第２層３０の耐性をより高める観点から言えば、被保護層としての第１層２０が形成された被処理体１０が載置されたステージに対して５０Ｗ以上１０００Ｗ以下の電力を印加することによって第２層３０が形成されることが好ましい
【００５０】
さらに、発明者が調査を行った結果、第１の実施形態の積層膜については、第２層３０の当初の厚みが約７０ｎｍであるか当初の約５００ｎｍであるかを問わず、上述の曝露条件下において、曝露開始から２４時間経過後であっても厚みの減少がほとんど見られなかった。また、被保護層としての第１層２０の厚みの減少も皆無又は限定的であった。前述のとおり、２４時間の曝露に対しても耐え得る第２層３０が形成されていることは、フッ化水素の蒸気及びエタノールの蒸気によってエッチングすることが可能な第１層２０のプロセス上、及び構造上の自由度を格段に高めることになる。
【００５１】
＜その他の実施形態＞
ところで、上述の実施形態では、制御部４９が排気流量調整器３８等に直接接続されていたが、上述の各実施形態の態様は、そのような構成に限定されない。例えば、制御部４９が、ローカルエリアネットワークやインターネット回線等の公知の技術を介して、いわば間接的に、排気流量調整器４８等と接続されている態様も上述の各実施形態の他の採用し得る一態様に含まれ得る。
【００５２】
また、上述の各実施形態においては、メタンガスを原料ガスとしてアモルファスカーボン層及びダイヤモンドライクカーボン層の群から選択される少なくとも１種の第２層が形成されているが、上述の各実施形態において用いられるガスはメタンガスに限定されない。例えば、アセチレンに代表されるハイドロカーボンガス、又はアセトンやキシレンに代表される炭素と水素のみで構成される有機溶媒をメタンガスの代わりに用いても上述の実施形態の効果と同等又は少なくとも一部の効果を得ることができる。
【００５３】
また、上述の各実施形態においては、被処理体１０はシリコン基板であったが、上述の各実施形態の被処理体はシリコン基板に限定されない。例えば、被処理体が、ガラス基板又はガラス基板と接合したシリコン基板であっても、上述の各実施形態の効果と同様の又は少なくとも一部の効果が奏され得る。
【００５４】
さらに、上述の各実施形態においては、有機物層（第２層３０）の形成においてプラズマＣＶＤ装置が用いられているが、上述の各実施形態において採用されるＣＶＤ装置は、プラズマＣＶＤ装置に限定されない。例えば、プラズマＣＶＤ装置の代わりに、熱ＣＶＤ装置が採用された場合であっても、上述の各実施形態の効果と同等の効果を奏することができる。また、プラズマ生成手段として上述の実施形態では平行平板型（ＣＣＰ；Capacitive-Coupled Plasma）を用いたが、上述の各実施形態はこれに限定されない。他の高密度プラズマ、例えば、ＩＣＰ（Inductively-Coupled Plasma）、ＥＣＲ（Electron-Cyclotron Resonance Plasma）、又はＬＰ−ＣＶＤ（Low Pressure CVD）を用いても、上述の実施形態の効果と同等又は少なくとも一部の効果を得ることができる。また、上述の実施形態においてはＣＶＤ法による有機物層の形成について説明されているが、上述の実施形態はＣＶＤ法による形成に限定されない。例えば、ＰＶＤ法による該有機物層の形成であっても上述の実施形態の効果と同等又は少なくとも一部の効果を得ることができる。
【００５５】
なお、上述の各実施形態の開示は、それらの実施形態の説明のために記載したものであって、本発明を限定するために記載したものではない。加えて、各実施形態の他の組合せを含む本発明の範囲内に存在する変形例もまた、特許請求の範囲に含まれるものである。
【符号の説明】
【００５６】
１０          被処理体
１１          活性層
１５          電極
２０，５０    第１層
２１          第１層（埋め込み酸化シリコン層）
３０          第２層（有機物層）
４１          ステージ
４２ａ，４２ｂ    ガスボンベ
４３ａ，４３ｂ    ガス流量調整器
４０          チャンバー
４６ａ        第１高周波電源
４６ｂ        第２高周波電源
４７          真空ポンプ
４８          排気流量調整器
４９          制御部
４４ａ，４４ｂ      ヒーター
４５          シャワーヘッドガス導入部
９０          積層膜
１００        積層膜の製造装置
【図１】
2015109316.tif 000003
【図３】
2015109316.tif 000004
【図４】
2015109316.tif 000005
【図５】
2015109316.tif 000006
【図２】
2015109316.tif 000007
【図６】
2015109316.tif 000008